(57)【要約】【課題】洗剤用途に用いられた場合に従来より一層改善された再汚染防止能を有する重合体組成物およびその製造方法を提供することを目的とする。【解決手段】１０時間半減期温度が１００℃以下の重合開始剤の存在下で、特定の構造を有するポリオキシアルキレン系化合物および酸基含有不飽和単量体、および疎水性基含有単量体を共重合して得られるポリオキシアルキレン系重合体であって、重合時の溶媒の使用量はポリオキシアルキレン系化合物１００部に対し１０部未満である、ポリオキシアルキレン系重合体である。【選択図】なし【特許請求の範囲】
【請求項１】
１０時間半減期温度が１００℃以下の重合開始剤の存在下で、ポリオキシアルキレン系化合物および酸基含有不飽和単量体、および疎水性基含有単量体を共重合して得られるポリオキシアルキレン系重合体であって、
前記ポリオキシアルキレン系化合物は、下記一般式（１）または（３）のいずれかで表される構造を有し、
前記疎水性基含有単量体は、炭素数４以上のアルキル基、炭素数４以上のアルケニル基、炭素数６以上のアリール基から選ばれる１種以上の基を有し、
重合時の溶媒の使用量はポリオキシアルキレン系化合物１００部に対し１０部未満である、ポリオキシアルキレン系重合体。
【化１】
2010209134.tif 000014
上記一般式（１）において、Ｒ１は水素原子または、メチル基を表し、Ｒ２は単結合、ＣＨ２基、ＣＨ２ＣＨ２基を表し、−Ｘ０は、下記一般式（２−１）、（２−２）で表される構造を表す。
【化２】
2010209134.tif 000015
上記一般式（２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【化３】
2010209134.tif 000016
上記一般式（３）において、Ｒ１は水素原子または、メチル基を表し、Ｒ２は単結合、ＣＨ２基、ＣＨ２ＣＨ２基を表し、−Ｘ１、−Ｘ２は、水酸基または下記一般式（４−１）、（４−２）で表される構造を表し、少なくとも−Ｘ１、−Ｘ２のいずれか一方は下記一般式（４）で表される構造を表わす。
【化４】
2010209134.tif 000017
上記一般式（４−１）、（４−２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【請求項２】
１０時間半減期温度が１００℃以下の重合開始剤の存在下で、ポリオキシアルキレン系化合物および酸基含有不飽和単量体、および疎水性基含有単量体を共重合するポリオキシアルキレン系重合体の製造方法であって、
前記ポリオキシアルキレン系化合物は、下記一般式（１）または（３）のいずれかで表される構造を有し、
前記疎水性基含有単量体は、炭素数４以上のアルキル基、炭素数４以上のアルケニル基、炭素数６以上のアリール基から選ばれる１種以上の基を有し、
重合時の溶媒の使用量はポリオキシアルキレン系化合物１００部に対し１０部未満である、ポリオキシアルキレン系重合体の製造方法。
【化５】
2010209134.tif 000018
上記一般式（１）において、Ｒ１は水素原子または、メチル基を表し、Ｒ２は単結合、ＣＨ２基、ＣＨ２ＣＨ２基を表し、−Ｘ０は、下記一般式（２−１）、（２−２）で表される構造を表す。
【化６】
2010209134.tif 000019
上記一般式（２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【化７】
2010209134.tif 000020
上記一般式（３）において、Ｒ１は水素原子または、メチル基を表し、Ｒ２は単結合、ＣＨ２基、ＣＨ２ＣＨ２基を表し、−Ｘ１、−Ｘ２は、水酸基または下記一般式（４−１）、（４−２）で表される構造を表し、少なくとも−Ｘ１、−Ｘ２のいずれか一方は下記一般式（４）で表される構造を表わす。
【化８】
2010209134.tif 000021
上記一般式（４−１）、（４−２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【請求項３】
請求項1に記載のポリオキシアルキレン系重合体を含む洗剤ビルダー。
【発明の詳細な説明】
【技術分野】
【０００１】
本発明は、ポリオキシアルキレン系重合体およびその製造方法に関する。
【背景技術】
【０００２】
従来、衣料類に用いられる洗剤には、洗剤の洗浄効果を向上させることを目的として、ゼオライト、カルボキシメチルセルロース、ポリエチレングリコールなどの洗剤ビルダー（洗剤助剤）を配合することが行われている。
また、上記の各種洗剤ビルダーに加えて、近年では、重合体が洗剤ビルダーとして洗剤組成物に配合されている。
【０００３】
例えば、（メタ）アクリル酸系単量体と不飽和ポリアルキレングリコール系単量体との共重合体を洗剤用ビルダーや洗剤組成物に使用することが報告されている（例えば、特許文献１参照）。特許文献１では、（メタ）アクリル酸系単量体Ａとポリアルキレンオキサイドの繰り返し単位が６以上３００以下である不飽和ポリアルキレングリコール系単量体Ｂおよび単量体Ａ、Ｂに共重合可能なモノエチレン性不飽和単量体Ｃを共重合した重合体であって、末端に硫黄酸素酸を持ち、Ｓ＝（ポリマーに含まれるＳ量）／（全Ｓ量）×１００で定義される硫黄元素導入量Ｓ値が３以上である重合体組成物が開示されている。上記特許文献１に記載される共重合体組成物は、液体洗剤との相溶性や分散能に優れ、色相が良いことが開示されている。
【０００４】
さらに、（メタ）アクリル酸系単量体由来の構成単位及び不飽和ポリアルキレングリコール系単量体由来の構成単位に加えて、さらに（メタ）アクリル酸アルキル系単量体やビニル芳香族系単量体由来の比較的疎水性を示す構成単位を特定の割合で導入した共重合体を洗剤用ビルダーや洗剤組成物に使用することが報告されている（特許文献２参照）。特許文献２には、該共重合体が、衣料などの汚れ、特にえりあかや油脂汚れ等の疎水性の汚れを効率よく除去できると同時に、少ない水量で洗濯を行なってもこの汚れを再び洗濯物に付着させず、優れた再汚染防止能を発揮することが開示されている。
【０００５】
ここで、近年の消費者の環境問題への意識の高まりより、消費者が風呂の残り湯を洗濯に使用することにより節水を図る等の新たな洗濯のスタイルが定着しつつある。それに伴い、洗剤ビルダーに対する要求性能も変化しつつある。
すなわち、残り湯は、体や顔を洗う時等に混入する石鹸を含むこととなる。石鹸は、水道水等に含まれるカルシウムと結合し、所謂、石灰石鹸を生成し、これらが繊維等に沈着することにより、繊維が黄変したり、不快臭の原因となる。また、洗濯機内への石灰石鹸の沈着は、配管のつまりの原因になるとの問題がある。
従来より、石灰石鹸の分散剤が提案されているが、ある程度の改善は認められるものの、十分満足できる結果は得られていない（特許文献３〜７）。
更に、洗剤組成物のコンパクト化の要求から、１成分に複数の要求性能を兼ね備えさせたり、なるべく少量で性能を発現する洗剤添加剤の要求も高まっている。
【先行技術文献】
【特許文献】
【０００６】
【特許文献１】特開２００４−７５９７７号公報
【特許文献２】特開２００７−２３１２６０号公報
【特許文献３】特開平５−１１７６９７号公報
【特許文献４】特開平１１−５１１７８０号公報
【特許文献５】特開２００２−２０１４９８号公報
【特許文献６】特開２００２−２０１４９８号公報
【特許文献７】特開平１−１８５３９８号公報
【発明の概要】
【発明が解決しようとする課題】
【０００７】
上述したように、従来、様々な洗剤組成物が報告されているにもかかわらず、残り湯で洗濯する場合等の厳しい洗濯条件下においても衣料などの汚れ、特に石灰石鹸を良好に分散し、石灰石鹸の繊維への沈着による洗濯物の黄変を抑制する洗剤に対する要望は、依然として強い。しかしながら、上記性能を十分満足する洗剤は存在しないのが実情である。
したがって、本発明は、上記事情を鑑みてなされたものであり、石灰石鹸の良好な分散性を示し、洗剤組成物に好ましく添加することができるポリアルキレングリコール系共重合体を提供することを目的とするものである。
本発明の他の目的は、このようなポリアルキレングリコール系共重合体を効率よく製造できる方法を提供することである。
【課題を解決するための手段】
【０００８】
本発明者らは、上記課題を解決すべく鋭意研究を行った。その結果、本発明者らは、半減期温度が１００℃以下の重合開始剤の存在下で、重合時の溶媒の使用量がポリオキシアルキレン系化合物１００部に対し１０部未満という極めて溶媒の使用量が少ないか或いは実質的に溶媒が存在しない条件下において、特定のポリオキシアルキレン系化合物と酸基含有単量体と疎水性基含有単量体とを重合させると、得られた重合体が良好な石灰石鹸の分散性を有することを見出し、本発明を完成させるに至った。
すなわち、本発明にかかる重合体は、半減期温度が１００℃以下の重合開始剤の存在下で、ポリオキシアルキレン系化合物および酸基含有不飽和単量体、および疎水性基含有単量体を共重合して得られる重合体であって、前記ポリオキシアルキレン系化合物は、下記一般式（１）または（３）のいずれかで表される構造を有し、
前記疎水性基含有単量体は、炭素数４以上のアルキル基、炭素数４以上のアルケニル基、炭素数６以上のアリール基から選ばれるいずれか１種以上の基を有し、
重合時の溶媒の使用量はポリオキシアルキレン系化合物１００部に対し１０部未満である、重合体である。
【０００９】
【化１】
2010209134.tif 000002
【００１０】
上記一般式（１）において、Ｒ１は水素原子または、メチル基を表し、Ｒ２は単結合、ＣＨ２基、ＣＨ２ＣＨ２基を表し、−Ｘ０は、下記一般式（２−１）、（２−２）で表される構造を表す。
【００１１】
【化２】
2010209134.tif 000003
【００１２】
上記一般式（２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【００１３】
【化３】
2010209134.tif 000004
【００１４】
上記一般式（３）において、Ｒ１は水素原子または、メチル基を表し、Ｒ２は単結合、ＣＨ２基、ＣＨ２ＣＨ２基を表し、−Ｘ１、−Ｘ２は、水酸基または下記一般式（４−１）、（４−２）で表される構造を表し、少なくとも−Ｘ１、−Ｘ２のいずれか一方は下記一般式（４）で表される構造を表わす。
【００１５】
【化４】
2010209134.tif 000005
【００１６】
上記一般式（４−１）、（４−２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【発明の効果】
【００１７】
本発明のポリアルキレングリコール系共重合体は、優れた石灰石鹸の分散性能を示すことから、洗剤ビルダーとして使用した場合に、洗濯物に石灰石鹸が繊維等に沈着することにより、繊維が黄変したり、不快臭の原因となることを抑制することができる。
【発明を実施するための形態】
【００１８】
以下、本発明を詳細に説明する。
本発明の重合体は、特定の重合条件で、特定のポリオキシアルキレン系化合物および酸基含有不飽和単量体、および疎水性基含有単量体を共重合してして得られる重合体である。
［ポリオキシアルキレン系化合物］
本発明のポリオキシアルキレン系化合物は、下記一般式（１）または（３）のいずれかで表される構造を有することを特徴としている。
【００１９】
【化５】
2010209134.tif 000006
【００２０】
上記一般式（１）、（３）において、Ｒ１は水素原子またはメチル基である。一般式（１）、（３）において、Ｒ２は単結合、ＣＨ２基（メチレン基）、ＣＨ２ＣＨ２基（エチレン基）のいずれかの構造を表す。得られた重合体の石灰石鹸の分散性が向上することから、ＣＨ２基（メチレン基）、ＣＨ２ＣＨ２基（エチレン基）であることが好ましい。
上記一般式（１）において、−Ｘ０は、下記一般式（２−１）、または（２−２）で表される構造を表す。
【００２１】
【化６】
2010209134.tif 000007
【００２２】
上記一般式（３）において、−Ｘ１、−Ｘ２は、水酸基または下記一般式（４−１）、または（４−２）で表される構造を表し、少なくとも−Ｘ１、−Ｘ２のいずれか一方は下記一般式（４−１）、または（４−２）で表される構造を表わす。「いずれか一方は」とは、−Ｘ１、−Ｘ２のいずれか一方が下記一般式（４−１）、または（４−２）で表される構造である形態である場合と、−Ｘ１、−Ｘ２の両方が下記一般式（４−１）、または（４−２）で表される構造ある形態である場合を含む。好ましくは−Ｘ１、−Ｘ２のいずれか一方が下記一般式（４−１）、または（４−２）で表される構造である形態である。
【００２３】
【化７】
2010209134.tif 000008
【００２４】
上記一般式（２−１）、（２−２）、（４−１）、（４−２）において、Ｚは、炭素数２〜２０のオキシアルキレン基を表し、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。
【００２５】
上記一般式（２−１）、（２−２）、（４−１）、（４−２）において、Ｚは、炭素数２〜２０のオキシアルキレン基であるが、製造時の重合がスムーズに進行し、かつ、得られた重合体の水溶性や石灰石鹸の分散性が向上する等の優れた効果を有することから、炭素数２〜４であることが好ましく、２または３であることがより好ましく、２であることが更に好ましい。
【００２６】
上記一般式（２−１）、（２−２）、（４−１）、（４−２）において、Ｚは、１種類のオキシアルキレン基でも、２種類以上のオキシアルキレン基でも良い。この場合、製造時の重合がスムーズに進行し、かつ、得られた重合体の水溶性や石灰石鹸の分散性が向上する等の優れた効果を有することから、Ｚの少なくとも一部は炭素数２のオキシアルキレン基、すなわちオキシエチレン基であることが好ましく、Ｚの全量１００ｍｏｌ％のうち、５０ｍｏｌ％以上がオキシエチレン基であることがより好ましく、９０ｍｏｌ％以上がオキシエチレン基であることが更に好ましく、１００ｍｏｌ％がオキシエチレン基であることが特に好ましい。
【００２７】
上記一般式（２−１）、（２−２）、（４−１）、（４−２）で表される構造をポリアルキレングリコール鎖ということがある。
【００２８】
上記一般式（２−１）、（２−２）、（４−１）、（４−２）において、「オキシアルキレン基」は、アルキレンオキシド由来の構造であることが好ましく、「アルキレンオキシド由来の構造」とは、アルキレンオキシドが開環したオキシアルキレン構造を示す。例えば、アルキレンオキシドがエチレンオキサイド（ＥＯ）である場合、「アルキレンオキシド由来の構造」はエチレンオキサイドが開環したオキシアルキレン構造である、−ＯＣＨ２ＣＨ２−基（オキシエチレン基）である。
【００２９】
上記アルキレンオキシド由来の構造としての、オキシアルキレン基としては、炭素数は、２〜２０であり、好ましくは２〜４であり、より好ましくは２または３であり、さらに好ましくは２である。
アルキレンオキシド由来の構造としては、例えば、エチレンオキサイド（ＥＯ）、プロピレンオキサイド（ＰＯ）、イソブチレンオキサイド、１−ブテンオキサイド、２−ブテンオキサイド、トリメチルエチレンオキサイド、テトラメチレンオキサイド、テトラメチルエチレンオキサイド、ブタジエンモノオキサイド、オクチレンオキサイド、スチレンオキサイド、１，１−ジフェニルエチレンオキサイド等の化合物由来の基が例示され得る。
中でも、上記アルキレンオキシド由来の構造（オキシアルキレン基）としては、ＥＯまたはＰＯ由来の基（すなわち、オキシエチレン基またはオキシプロピレン基）であることが好ましく、オキシエチレン基であることがより好ましい。なお、オキシアルキレン基としては、１種のみが単独で存在してもよいし、２種以上が混在していてもよい。
【００３０】
上記一般式（２−１）、（２−２）、（４−１）、（４−２）において、ｎ１〜ｎ３は、オキシアルキレン基の繰り返しの数であり、ｎ１は１〜２００の数であり、ｎ２、ｎ３は１〜１９９の数であり、ｎ２とｎ３の合計は２〜２００である。好ましくはｎ１は、５〜１２０モルでありより好ましくは１０〜６０モルである。ｎ２とｎ３の合計は好ましくは５〜１２０モルでありより好ましくは１０〜６０モルである。上記範囲であれば、得られるポリオキシアルキレン系重合体の石灰石鹸の分散性が向上する傾向にある。
【００３１】
本発明のポリオキシアルキレン系化合物１モルあたりのオキシアルキレン構造単位の含有量（オキシアルキレン基の付加モル数）は５〜１２０モルであることがより好ましい。すなわち、ポリオキシアルキレン系化合物が１分子内にポリアルキレングリコール鎖を２以上有する場合、１分子内のｎ１〜ｎ３の合計が５〜１２０であることが好ましい。ポリオキシアルキレン系化合物１モルあたりのオキシアルキレン構造単位の含有量が上記範囲内であれば、石灰石鹸の分散性が向上する傾向にある。好ましくは、ポリオキシアルキレン系化合物が、ポリアルキレングリコール鎖を１または２つ有することが好ましく、１つ有することが更に好ましい。
【００３２】
（ポリオキシアルキレン系化合物の製造方法）
上記ポリオキシアルキレン化合物の製造方法は限定されない。
上記一般式（１）の構造を有するポリオキシアルキレン系化合物の好ましい製造方法としては、（ｉ）アリルアルコールや、メタリルアルコール、イソプレノール等の炭素‐炭素二重結合を有するアルコールに、アルキレンオキシドを付加する製造方法、（ｉｉ）アリルクロライドや、メタリルクロライド、イソプレニルクロライド、塩化ビニル等の炭素‐炭素二重結合を有するハロゲン化物に、ポリアルキレングリコールを付加する製造方法である。
【００３３】
上記（ｉ）の製造方法において、炭素‐炭素二重結合を有するアルコールに、アルキレンオキシドを付加する手法としては、例えば、１）アルカリ金属の水酸化物、アルコキシド等の強アルカリや、アルキルアミン等を塩基触媒として用いるアニオン重合、２）金属および半金属のハロゲン化物、鉱酸、酢酸等を触媒として用いるカチオン重合、３）アルミニウム、鉄、亜鉛等の金属のアルコキシド、アルカリ土類化合物、ルイス酸等を組み合わせたものを用いる配位重合などの手法を用いて、該アルコールの水酸基に、上述したアルキレンオキサイドを付加する手法が挙げられる。
上記一般式（３）の構造を有するポリオキシアルキレン系化合物の好ましい製造方法としては、（ｉｉｉ）アリルグリシジルエーテル、メタリルグリシジルエーテル、イソプレニルグリシジルエーテル等の炭素‐炭素二重結合を有するエポキシ化合物に、ポリアルキレングリコールを付加する製造方法、ｉＶ）アリルオキシプロパンジオール、メタリルオキシプロパンジオールにアルキレンオキサイドを付加する製造方法等である。
【００３４】
本発明のポリオキシアルキレン系化合物は、上記一般式（１）または（３）のいずれかで表される構造を有することにより、重合時の安定性が良い為、得られた重合体の再汚染防止能が向上する。また、本発明のポリオキシアルキレン系化合物は、上記一般式（１）または（３）のいずれかで表される構造を有することにより、得られた重合体の経時安定性が好ましい。また、各種用途に適用する為に、本発明の重合体（ポリオキシアルキレン系重合体）を含む製品（組成物）を製造する際に優れた安定性を示すことから、得られた製品の性能が安定するため好ましい。
［酸基含有不飽和単量体］
本発明のポリオキシアルキレン系重合体は、上述したポリオキシアルキレン系化合物（ポリオキシアルキレン系単量体とも言う）と酸基含有不飽和単量体、および疎水性基含有単量体を共重合してすることにより得られるものである。
酸基含有不飽和単量体は、酸基を有する単量体である。ここで、酸基としては、例えば、カルボキシル基、スルホン酸基、ホスホン酸基、及びこれらの塩などが挙げられる。かような酸基含有不飽和単量体としては、例えば、（メタ）アクリル酸、マレイン酸、フマル酸、イタコン酸、クロトン酸、２−メチレングルタル酸などのカルボキシル基を有する単量体及びこれらの塩；２−アクリルアミド−２−メチルプロパンスルホン酸、（メタ）アリルスルホン酸、ビニルスルホン酸、２−ヒドロキシ−３−アリルオキシ−１−プロパンスルホン酸、２−ヒドロキシ−３−ブテンスルホン酸などのスルホン酸基を有する単量体及びこれらの塩；ビニルホスホン酸、（メタ）アリルホスホン酸などのホスホン酸基を有する単量体等及びこれらの塩が例示される。なかでも、重合性が高く、弱酸性で取扱いが簡便であるという観点からは、酸基含有不飽和単量体は、カルボキシル基を有するものであることが好ましく、（メタ）アクリル酸、マレイン酸であることがより好ましく、アクリル酸、マレイン酸であることがさらに好ましく、アクリル酸であることが特に好ましい。これらの酸基含有不飽和単量体は、１種のみが単独で用いられてもよいし、２種以上が併用されてもよい。
【００３５】
［疎水性基含有単量体］
本発明において、疎水性基含有単量体とは炭素数４以上のアルキル基（シクロアルキル基を含む）、炭素数４以上のアルケニル基、炭素数６以上のアリール基から選ばれる１種以上の基を有する単量体である。
上記炭素数４以上のアルキル基、炭素数４以上のアルケニル基、炭素数６以上のアリール基には、他の置換基で置換された炭素数４以上のアルキル基、炭素数４以上のアルケニル基、炭素数６以上のアリール基も含まれる。当該他の置換基は、疎水性基含有単量体の疎水性に過度の悪影響を与えない置換基であれば制限が無い。例えば、炭素数１〜３のアルコキシ基、ハロゲン基、疎水基が炭素数４以上のアルキル基の場合における、アルケニル基やアリール基等である。
上記炭素数４以上のアルキル基、炭素数４以上のアルケニル基、炭素数６以上のアリール基の炭素数（置換基を有する場合の置換基の炭素数を除く）は、重合性の面から、２０以下であることが好ましい。
疎水性基含有単量体としては、（メタ）アクリル酸ブチル、（メタ）アクリル酸シクロヘキシル等の（メタ）アクリル酸と炭素数４〜１８のアルコールとのエステル化により得られるアクリル酸エステル類；ヘキセン、オクテン、シクロヘキセン等の４以上のアルキル基またはシクロアルキル基を有するアルケン類；スチレン、ｐ−メチルトルエン、ｐ−エチルトルエン、２−ビニルナフタレン、４−ビニルナフタレン、インデン等の無置換または置換されたビニルアリール類；フェニルマレイミド、シクロヘキシルマレイミド等のマレイミド誘導体；ブチルビニルエーテル、オクチルビニルエーテル等のアルキルビニルエーテル類；Ｎ，Ｎ−ジブチルアクリルアミド等のＮ−置換アクリルアミド類；酪酸ビニル等のビニルエステル類等があげられる。これらの単量体の中でも、重合体の製造の容易さの面及び重合体の石灰石鹸の向上効果が高い面から、炭素数４〜１８のアルコールとのエステル化により得られるアクリル酸エステル類、無置換または置換されたビニルアリール類が挙げられ、さらに好ましくは、炭素数４〜１８のアルコールとのエステル化により得られるアクリル酸エステル類、スチレンが挙げられる。
【００３６】
その他、好ましい疎水性基含有単量体として、下記一般式（Ｈ１−１）、（Ｈ１−２）で表される単量体が挙げられる。
【００３７】
【化８】
2010209134.tif 000009
【００３８】
一般式（Ｈ１−１）中、Ｒ０は、水素原子またはＣＨ３基を表し、Ｒは、ＣＨ２基、ＣＨ２ＣＨ２基または単結合を表わし、Ｙ１は炭素数１〜２０のアルキレン基を表し、Ｘは、０〜５の数を表し（ただし、Ｒが単結合のときは、Ｘは、１〜５の数を表す）、Ｒ１は、水素原子又は炭素数１〜２０の有機基、
【００３９】
【化９】
2010209134.tif 000010
【００４０】
一般式（Ｈ１−２）中、Ｒ０は、水素原子またはＣＨ３基を表し、Ｒは、ＣＨ２基、ＣＨ２ＣＨ２基または単結合を表わし、Ｙ１は炭素数１〜２０のアルキレン基を表し、Ｘは、０〜５の数を表し、Ｒ１は、水素原子又は炭素数１〜２０の有機基を表す。
【００４１】
一般式（Ｈ１−１）において、得られる共重合体の石灰石鹸の分散能の向上効果が高いことから、ＲはＣＨ２ＣＨ２基であることが好ましく、（Ｈ１−２）において、得られる共重合体の石灰石鹸の分散能の向上効果が高いことから、ＲはＣＨ２基であることが好ましい。
【００４２】
一般式（Ｈ１−１）、（Ｈ１−２）において、Ｒ１は、上述の通り、水素原子又は炭素数１〜２０の有機基であるが、Ｒ１は好ましくは炭素数４〜１８の有機基であることが好ましく、炭素数６〜１６の有機基であることがより好ましい。Ｒ１は、アミノ基、アミド基、水酸基、アルコキシド基、スルホン酸基、カルボニル基、カルボキシル基等の官能基を含んでいても良い。Ｒ１は、エーテル結合やスルフィド結合、エステル結合、アミド結合を含んでいても良い。有機基としては、得られる共重合体の石灰石鹸の分散能の向上効果が高いことから、アルキル基、アリール基、アルケニル基であることが好ましい。
【００４３】
好ましいＲ１として、具体的にはｎ−ブチル基、イソブチル基、オクチル基、ラウリル基、ステアリル基、シクロヘキシル基、２−エチルヘキシル基のアルキル基；ブチレン基、オクチレン基、ノニレン基等のアルケニル基；フェニル基、フェネチル基、２，３−若しくは２，４−キシリル基、メシチル基、ナフチル基等のアリール基が挙げられる。
【００４４】
一般式（Ｈ１−１）の単量体として、以下の一般式（Ｈ１−３）〜（Ｈ１−７）で表される化合物が好ましい化合物として例示される。一般式（Ｈ１−３）〜（Ｈ１−７）で表される化合物は、好ましくはアリルアルコールまたはイソプレノールまたはそのアルキレンオキサイド付加物に、対応する１）ハロゲン化アルキル、２）エポキシ化合物、３）グリシジル化合物、４）エステル化合物、５）イソシアネート化合物を反応させることにより製造することが好ましい。
【００４５】
【化１０】
2010209134.tif 000011
【００４６】
一般式（Ｈ１−３）〜（Ｈ１−７）において、Ｒ０は、水素原子またはＣＨ３基を表し、Ｒ、Ｙ１、Ｘは、一般式（Ｈ１−１）と同様である。また、Ｒ２は、炭素数１〜２０のアルキル基、アルケニル基、アリール基を表す。
【００４７】
一般式（Ｈ１−２）の単量体として、以下の一般式（Ｈ１−８）〜（Ｈ１−９）で表される化合物が好ましい化合物として例示される。一般式（Ｈ１−８）〜（Ｈ１−９）で表される化合物は、好ましくはアリルグリシジルエーテルに、対応する１）アルコールまたはそのアルキレンオキサイド付加物、２）アミンまたはそのアルキレンオキサイド付加物を反応させることにより製造することが好ましい。
【００４８】
【化１１】
2010209134.tif 000012
【００４９】
一般式（Ｈ１−８）〜（Ｈ１−９）において、Ｒ０は、水素原子またはＣＨ３基を表し、Ｒ、Ｙ１、Ｘは、一般式（Ｈ１−２）と同様である。また、Ｒ２、Ｒ３は、炭素数１〜２０のアルキル基、アルケニル基、アリール基を表す。
疎水性基含有単量体として上記一般式（Ｈ１−１）、（Ｈ１−２）で表される単量体を使用することにより、本発明のポリオキシアルキレン系共重合体の石灰石鹸の分散性能を効果的に向上できることから好ましい。
［他の単量体］
なお、酸基含有不飽和単量体、ポリオキシアルキレン系化合物、疎水性基含有単量体に加えて、当該酸基含有不飽和単量体またはポリオキシアルキレン系化合物と共重合可能な他の単量体が含まれてもよい。他の単量体としては、特に制限はないが、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート、α−ヒドロキシメチルエチル（メタ）アクリレート等の水酸基含有アルキル（メタ）アクリレート類；（メタ）アクリル酸メチル、（メタ）アクリル酸エチル等の（メタ）アクリル酸と炭素数１〜３のアルコールとのエステル化により得られるアルキル（メタ）アクリレート類；ジメチルアミノエチル（メタ）アクリレートまたはその４級化物等のアミノ基含有アクリレート；（メタ）アクリルアミド、ジメチルアクリルアミド、イソプロピルアクリルアミド等のアミド基含有単量体類；酢酸ビニル等のビニルエステル類；エチレン、プロピレン等のアルケン類；スチレンスルホン酸等の芳香族ビニル系単量体類；マレイミド、メチルマレイミド等のマレイミド誘導体；（メタ）アクリロニトリル等のニトリル基含有ビニル系単量体類；（メタ）アクロレイン等のアルデヒド基含有ビニル系単量体類；メチルビニルエーテル、エチルビニルエーテル等のアルキルビニルエーテル類；塩化ビニル、塩化ビニリデン、アリルアルコール：ビニルピロリドン等のその他官能基含有単量体類；等が挙げられる。これらの他の単量体についても、１種のみが単独で用いられてもよいし、２種以上が併用されてもよい。
【００５０】
なお、ポリオキシアルキレン系化合物、酸基含有不飽和単量体、疎水性基含有単量体および他の単量体全体に占めるポリオキシアルキレン系化合物の割合は特に制限されないが、本発明の作用効果を十分に発揮させるという観点から、単量体成分の全量に対するポリオキシアルキレン系化合物の割合は、好ましくは２５〜９５質量％であり、より好ましくは４０〜９４質量％であり、さらに好ましくは６０〜９３質量％であり、特に好ましくは７０〜９２質量％であり、最も好ましくは７５〜９１質量％である。但し、ポリオキシアルキレン系化合物にも酸基含有不飽和単量体にも該当する単量体、ポリオキシアルキレン系化合物にも疎水基含有単量体にも該当する単量体は、「単量体成分の全量に対する単量体の割合」の算出に際しては、一般式（Ｈ１−１）、（Ｈ１−２）で表される単量体を除き、ポリオキシアルキレン系化合物として計算するものとする。
【００５１】
なお、ポリオキシアルキレン系化合物、酸基含有不飽和単量体、疎水性基含有単量体および他の単量体全体に占める酸基含有不飽和単量体の割合は特に制限されないが、本発明の作用効果を十分に発揮させるという観点から、単量体成分の全量に対する酸基含有不飽和単量体の割合は、好ましくは１〜４０質量％であり、より好ましくは２〜３５質量％であり、さらに好ましくは３〜３０質量％であり、特に好ましくは４〜２５質量％であり、最も好ましくは５〜２０質量％である。但し、酸基含有不飽和単量体にも疎水基含有単量体にも該当する単量体にも該当する単量体は、「単量体成分の全量に対する単量体の割合」の算出に際しては、酸基含有不飽和単量体として計算するものとする。また、「単量体成分の全量に対する酸基含有不飽和単量体の割合」の算出に際しては、酸基含有不飽和単量体は対応する酸換算で計算するものとする。例えば、酸基含有不飽和単量体が「アクリル酸ナトリウム」である場合には、「アクリル酸」として「単量体成分の全量に対する酸基含有不飽和単量体の割合」を算出する。
【００５２】
なお、ポリオキシアルキレン系化合物、酸基含有不飽和単量体、疎水性基含有単量体および他の単量体全体に占める疎水性基含有単量体の割合は特に制限されないが、本発明の作用効果を十分に発揮させるという観点から、単量体成分の全量に対する疎水性基含有単量体の割合は、好ましくは１〜３５質量％であり、より好ましくは２〜３０質量％であり、さらに好ましくは２〜２５質量％であり、特に好ましくは３〜２０質量％であり、最も好ましくは３〜１５質量％である。
【００５３】
なお、ポリオキシアルキレン系化合物、酸基含有不飽和単量体、疎水性基含有単量体および他の単量体全体に占める、任意成分である他の単量体の割合は、本発明の作用効果を十分に発揮させるという観点から、単量体成分の全量に対する他の単量体の割合は、好ましくは０〜２０質量％であり、より好ましくは０〜１５質量％であり、さらに好ましくは０〜１０質量％であり、特に好ましくは０〜３質量％であり、最も好ましくは０質量％である。
【００５４】
［ポリオキシアルキレン系重合体］
上述したように、本発明のポリオキシアルキレン系重合体は、上述したポリオキシアルキレン系化合物（ポリオキシアルキレン系単量体とも言う）と酸基含有不飽和単量体と疎水性基含有単量体を重合することにより得られるものである。当該重合後にアルカリ物質で中和された重合体も含む。
また、本発明のポリオキシアルキレン系重合体は、重合時の溶媒の使用量がポリオキシアルキレン系化合物１００部に対し１０部未満であることを特徴としている。より好ましくは７質量％以下であり、さらに好ましくは５質量％以下であり、特に好ましくは３質量％以下であり、最も好ましくは実質的に溶媒を含まない。「実質的に溶媒を含まない」とは、重合時に積極的に溶媒を添加しない形態を意味し、不純物程度の溶媒の混入は許容されうることを意味する。該範囲で重合することにより、得られる重合体の石灰石鹸の分散性が向上する。好ましくは重合時に使用する溶剤の使用量をなるべく低く設定することが好ましく、可能であれば無溶媒（バルク重合）にすることが更に好ましい。開始剤等の添加物が固形状の場合や高粘度な場合に、無溶媒で添加すると均等に添加できなかったり、添加後の分散状態が低下（均一性が低下）することにより、重合にムラが生じることがあるので、適宜、ポリオキシアルキレン系化合物１００部に対し１０部未満の溶剤を使用することが好ましい。溶剤を使用する場合の溶剤の使用の形態としては、予め系内に溶剤を仕込む形態、開始剤などを溶解し、重合中に添加する形態が挙げられる。上述の通り、開始剤などの添加物が固形状の場合には、開始剤などを溶解し、重合中に添加する形態が好ましい。
重合時の溶媒の使用量がポリオキシアルキレン系化合物１００部に対し１０部以上であると、得られる重合体の石灰石鹸の分散性が低下する傾向にある。
【００５５】
使用可能な溶剤としては、水、或いは公知な有機溶剤が使用可能であるが、単量体成分の溶媒への連鎖移動定数が小さいものや、常圧下で使用可能な沸点７０℃以上のもの等が好ましい。このような溶媒としては、例えば、イソブチルアルコール、ｎ−ブチルアルコール、ｔｅｒｔ−ブチルアルコール、イソプロピルアルコール、エチレングリコール、ジエチレングリコール、グリセリン、トリエチレングリコール、プロピレングリコール、エチレングリコールモノアルキルエーテル、プロピレングリコールモノアルキルエーテル等のアルコール類；エチレングリコールジアルキルエーテル、プロピレングリコールジアルキルエーテル等のジエーテル類；酢酸、酢酸エチル、酢酸プロピル、酢酸ブチル、エチレングリコールモノアルキルエーテルの酢酸エステル、プロピレングリコールモノアルキルエーテルの酢酸エステル等の酢酸系化合物；等が挙げられる。これらの溶媒は１種のみが単独で用いられてもよいし、２種以上が併用されてもよい。上記アルコール類およびジエーテル類中のアルキル基としては、例えば、メチル基、エチル基、プロピル基、ブチル基等が挙げられる。
【００５６】
重合開始剤としては、得られる重合体（本発明のポリオキシアルキレン系重合体）の石灰石鹸の分散性が向上する傾向にあることから、１０時間半減期温度が１００℃以下の重合開始剤を用いることが好ましい。また、重合開始剤として１０時間半減期温度が１００℃以下の重合開始剤を使用することにより、重合温度を低く設定できるため、バルク重合等、高濃度で重合したときであっても、重合中に酸基含有不飽和単量体とポリオキシアルキレン系化合物がエステル化することを抑制する為、所望の重合体を得ることが可能となるのに加え、重合中の粘度上昇が抑えられる、重合後に水分により、長期に亘り徐々にエステル結合が加水分解して、重合体の性能等が経時的に低下することが抑制されると言う効果を奏する。
【００５７】
重合開始剤として使用可能な１０時間半減期温度が１００℃以下の重合開始剤としては、例えば、２，２’−アゾビス（イソブチロニトリル）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２，２’−アゾビス（イソ酪酸）ジメチル、４，４’−アゾビス（４−シアノ吉草酸）、２，２’−アゾビス（２−メチルプロピオンアミジン）二塩酸塩、２，２’−アゾビス［Ｎ−（２−カルボキシエチル）−２−メチルプロピオンアミジン］ｎ水和物、２，２’−アゾビス［２−（２−イミダゾリン−２−イル）プロパン］二塩酸塩、２，２’−アゾビス［２−（２−イミダゾリン−２−イル）プロパン］二硫酸塩二水和物、１，１’−アゾビス（シクロヘキサン−１−カルボニトリル）、ジメチル２，２’−アゾビス（２−メチルプロピオネート）などのアゾ化合物、過硫酸ナトリウム、過硫酸アンモニウム等の過硫酸塩、１０時間半減期温度が１００℃以下の有機過酸化物が挙げられる。これらの重合開始剤は、単独で用いても２種以上を併用してもよい。これらの重合開始剤のうち、重合中に酸基含有不飽和単量体とポリオキシアルキレン系化合物がエステル化することを抑制する効果が高いことから、アゾ化合物が好ましく、ジメチル２，２’−アゾビス（２−メチルプロピオネート）が特に好適である。
【００５８】
重合反応における重合開始剤の使用量は、酸基含有不飽和単量体および疎水性基含有単量体の使用量に応じて適宜調節すればよく、特に限定されるものではないが、例えば、酸基含有不飽和単量体と疎水性基含有単量体の合計の質量１００質量部に対して、好ましくは０．００１質量部以上、２０質量部以下、より好ましくは０．００５質量部以上、１５質量部以下、さらに好ましくは０．０１質量部以上、１０質量部以下である。重合反応を行う際には、重合開始剤の他に、必要に応じて、任意の連鎖移動剤、ｐＨ調節剤、緩衝剤などを用いることができる。
【００５９】
その他、本発明のポリオキシアルキレン系重合体を得る為の好ましい方法としては、［製造方法］で記載する通りである。
本発明のポリオキシアルキレン系重合体の重量平均分子量は、洗剤ビルダー等としての所望の性能などを考慮して適宜設定されうるため、特に限定されないが、本発明のポリオキシアルキレン系重合体の重量平均分子量は、具体的には、好ましくは３００〜２０００００であり、より好ましくは５００〜１５００００であり、さらに好ましくは１０００〜１０００００である。この重量平均分子量の値が大きすぎると、粘度が高くなり、取扱いが煩雑になる虞がある。一方、この重量平均分子量の値が小さすぎると、石灰石鹸の分散性が低下し、洗剤ビルダーとして十分な性能が発揮されなくなる虞がある。なお、本発明のポリオキシアルキレン系重合体の重量平均分子量の値としては、後述する実施例に記載の手法により測定される値を採用するものとする。
また、本発明のポリオキシアルキレン系重合体の数平均分子量は、洗剤ビルダー等としての所望の性能などを考慮して適宜設定されうるため、特に限定されないが、本発明のポリオキシアルキレン系重合体の数平均分子量は、具体的には、好ましくは３００〜１０００００であり、より好ましくは４００〜７５０００であり、さらに好ましくは５００〜５００００である。この数平均分子量の値が大きすぎると、粘度が高くなり、取扱いが煩雑になる虞がある。一方、この数平均分子量の値が小さすぎると、石灰石鹸の分散性が低下し、洗剤ビルダーとして十分な性能が発揮されなくなる虞がある。なお、本発明のポリオキシアルキレン系重合体の数平均分子量の値としては、後述する実施例に記載の手法により測定される値を採用するものとする。
【００６０】
［重合体組成物］
本発明の重合体組成物中には、本発明のポリオキシアルキレン系重合体が必須に含まれる。このほか、未反応のポリオキシアルキレン系化合物、未反応の酸基含有不飽和単量体、未反応の疎水性基含有単量体、未反応の重合開始剤、重合開始剤分解物、酸基含有不飽和単量体からなる重合体等が含まれうる。
重合体組成物中に存在する未反応のポリオキシアルキレン系化合物の含有量は、重合体組成物の固形分１００質量％に対して３０質量％未満が好ましい。より好ましくは２０質量％未満であり、さらに好ましくは１０質量％未満である。
なお、本願でいう重合体組成物は、特に制限されるものではないが、生産効率性の観点から、好ましくは、不純物除去などの精製工程を経ずに得られる。さらに、重合工程の後に、得られた重合組成物を、取り扱いの便のため、少量の水にて希釈（得られた混合物に対して１〜４００質量％程度）したものも本願でいう重合体組成物に含まれる。
【００６１】
［製造方法］
本発明のポリオキシアルキレン系重合体は、［ポリオキシアルキレン系重合体］の箇所で記載した方法により好ましく製造される。本発明の製造方法に採用し得る、その他の条件に関して、以下詳述する。
本発明の製造方法は、塊状重合（バルク重合）に関する従来公知の知見が適宜参照され、さらに必要に応じて改良されうる。
重合の際には、上述した重合開始剤に加えて、重合開始剤の分解触媒や還元性化合物を反応系に添加してもよい。重合開始剤の分解触媒としては、例えば、塩化リチウム、臭化リチウム等のハロゲン化金属；酸化チタン、二酸化ケイ素等の金属酸化物；塩酸、臭化水素酸、過塩素酸、硫酸、硝酸等の無機酸の金属塩；ギ酸、酢酸、プロピオン酸、ラク酸、イソラク酸、安息香酸等のカルボン酸、そのエステルおよびその金属塩；ピリジン、インドール、イミダゾール、カルバゾール等の複素環アミンおよびその誘導体等が挙げられる。これらの分解触媒は１種のみが単独で用いられてもよいし、２種以上が併用されてもよい。
【００６２】
また、還元性化合物としては、例えば、フェロセン等の有機金属化合物；ナフテン酸鉄、ナフテン酸銅、ナフテン酸ニッケル、ナフテン酸コバルト、ナフテン酸マンガン等の、鉄、銅、ニッケル、コバルト、マンガン等の金属イオンを発生できる無機化合物；三フッ化ホウ素エーテル付加物、過マンガン酸カリウム、過塩素酸等の無機化合物；二酸化硫黄、亜硫酸塩、硫酸エステル、重亜硫酸塩、チオ硫酸塩、スルホキシ酸塩、ベンゼンスルフィン酸とその置換体、パラトルエンスルフィン酸等の環状スルフィン酸の同族体等の硫黄含有化合物；オクチルメルカプタン、ドデシルメルカプタン、メルカプトエタノール、α−メルカプトプロピオン酸、チオグリコール酸、チオプロピオン酸、α−チオプロピオン酸ナトリウムスルホプロピルエステル、α−チオプロピオン酸ナトリウムスルホエチルエステル等のメルカプト化合物；ヒドラジン、β−ヒドロキシエチルヒドラジン、ヒドロキシルアミン等の窒素含有化合物；ホルムアルデヒド、アセトアルデヒド、プロピオンアルデヒド、ｎ−ブチルアルデヒド、イソブチルアルデヒド、イソバレリアンアルデヒド等のアルデヒド類；アスコルビン酸等が挙げられる。これらの還元性化合物もまた、１種のみが単独で用いられてもよいし、２種以上が併用されてもよい。メルカプト化合物等の還元性化合物は、連鎖移動剤として添加してもよい。
重合の際の温度は好ましくは４０℃以上であり、１２０℃以下であり、より好ましくは６０〜１１０℃であり、さらに好ましくは８０〜１００℃である。重合時の温度が上記範囲であれば、残存単量体成分が少なくなり、また、エステル化による増粘、ゲル化を抑制することができ、また、重合体の石灰石鹸の分散能が向上する傾向にある。なお、重合時の温度は、重合反応の進行中において、常に一定に保持する必要はなく、例えば、室温から重合を開始し、適当な昇温時間または昇温速度で設定温度まで昇温し、その後、設定温度を保持するようにしてもよいし、単量体成分や開始剤等の滴下方法に応じて、重合反応の進行中に経時的に重合温度を変動（昇温または降温）させてもよい。
重合時間は特に制限されないが、好ましくは３０〜４２０分であり、より好ましくは４５〜３９０分であり、さらに好ましくは６０〜３６０分であり、最も好ましくは９０〜２４０分である。なお、本発明において、「重合時間」とは単量体を添加している時間を表す。
反応系内の圧力としては、常圧（大気圧）下、減圧下、加圧下のいずれであってもよいが、得られる重合体の分子量の点では、常圧下、または、反応系内を密閉し、加圧下で行うことが好ましい。また、加圧装置や減圧装置、耐圧性の反応容器や配管等の設備の点では、常圧（大気圧）下で行うことが好ましい。反応系内の雰囲気としては、空気雰囲気でもよいが、不活性雰囲気とするのが好ましく、例えば、重合開始前に系内を窒素等の不活性ガスで置換することが好ましい。
重合の際には、ポリオキシアルキレン系化合物の一部または全部を反応系に仕込んだ状態で、重合を開始するとよい。例えば、ポリオキシアルキレン系化合物の全量を反応系に仕込み、反応系を昇温させた後、単量体成分および重合開始剤を別々に添加して、重合反応を進行させる形態が例示される。かような形態によれば、得られる重合体の分子量が容易に調整されうるため、好ましい。なお、重合は、回分式で行われてもよいし、連続式で行われてもよい。
【００６３】
酸基含有不飽和単量体は、重合時に回分式または連続的に添加することが好ましい。例えば一括で仕込んだ場合、酸基含有不飽和単量体の単独重合体等が、多量に副生するおそれがある。酸基含有不飽和単量体を添加する場合、１０〜４２０分間にわたりすることが好ましく、３０〜３６０分間がより好ましく、６０〜２４０分間が更に好ましい。
疎水基含有単量体もその種類によるが、酸基含有不飽和単量体と同様の時間で回分式または連続的に添加しても良い。
本発明の重合体組成物は、水処理剤、繊維処理剤、分散剤、洗剤ビルダー（または洗剤組成物）等として用いられうる。洗剤ビルダーとしては、衣料用、食器用、住居用、毛髪用、身体用、歯磨き用、及び自動車用など、様々な用途の洗剤に添加されて使用されうる。
【００６４】
＜水処理剤＞
本発明の重合体組成物は、水処理剤に用いることができる。該水処理剤には、必要に応じて、他の配合剤として、重合リン酸塩、ホスホン酸塩、防食剤、スライムコントロール剤、キレート剤を用いても良い。
【００６５】
上記水処理剤は、冷却水循環系、ボイラー水循環系、海水淡水化装置、パルプ蒸解釜、黒液濃縮釜等でのスケール防止に有用である。また、性能、効果に影響しない範囲で、任意の適切な水溶性重合体を含んでもよい。
【００６６】
＜繊維処理剤＞
本発明の重合体組成物は、繊維処理剤に用いることができる。該繊維処理剤は、染色剤、過酸化物および界面活性剤からなる群より選ばれる少なくとも１つと、本発明の重合体組成物を含む。
【００６７】
上記繊維処理剤における本発明の重合体組成物の含有量は、繊維処理剤全体に対して、好ましくは１〜１００重量％であり、より好ましくは５〜１００重量％である。また、性能、効果に影響しない範囲で、任意の適切な水溶性重合体を含んでいてもよい。
【００６８】
以下に、より実施形態に近い、繊維処理剤の配合例を示す。この繊維処理剤は、繊維処理における精錬、染色、漂白、ソーピングの工程で使用することができる。染色剤、過酸化物および界面活性剤としては繊維処理剤に通常使用されるものが挙げられる。
【００６９】
本発明の重合体組成物と、染色剤、過酸化物および界面活性剤からなる群より選ばれる少なくとも１つとの配合比率は、例えば、繊維の白色度、色むら、染色けんろう度の向上のためには、繊維処理剤純分換算で、本発明の重合体組成物１重量部に対して、染色剤、過酸化物および界面活性剤からなる群より選ばれる少なくとも１つを０．１〜１００重量部の割合で配合された組成物を繊維処理剤として用いることが好ましい。
【００７０】
上記繊維処理剤を使用できる繊維としては、任意の適切な繊維を採用し得る。例えば、木綿、麻等のセルロース系繊維、ナイロン、ポリエステル等の化学繊維、羊毛、絹糸等の動物性繊維、人絹等の半合成繊維およびこれらの織物および混紡品が挙げられる。
【００７１】
上記繊維処理剤を精錬工程に適用する場合は、本発明の重合体組成物と、アルカリ剤および界面活性剤とを配合することが好ましい。漂白工程に適用する場合では、本発明の重合体組成物と、過酸化物と、アルカリ性漂白剤の分解抑制剤としての珪酸ナトリウム等の珪酸系薬剤とを配合することが好ましい。
【００７２】
＜無機顔料分散剤＞
本発明の重合体組成物は、無機顔料分散剤に用いることができる。該無機顔料分散剤には、必要に応じて、他の配合剤として、縮合リン酸およびその塩、ホスホン酸およびその塩、ポリビニルアルコールを用いても良い。
【００７３】
上記無機顔料分散剤中における、本発明の重合体組成物の含有量は、無機顔料分散剤全体に対して、好ましくは５〜１００重量％である。また性能、効果に影響しない範囲で、任意の適切な水溶性重合体を含んでいてもよい。
【００７４】
上記無機顔料分散剤は、紙コーティングに用いられる重質ないしは軽質炭酸カルシウム、クレイの無機顔料の分散剤として良好な性能を発揮し得る。例えば、無機顔料分散剤を無機顔料に少量添加して水中に分散することにより、低粘度でしかも高流動性を有し、かつ、それらの性能の経日安定性が良好な、高濃度炭酸カルシウムスラリーのような高濃度無機顔料スラリーを製造することができる。
【００７５】
上記無機顔料分散剤を無機顔料の分散剤として用いる場合、該無機顔料分散剤の使用量は、無機顔料１００重量部に対して、０．０５〜２．０重量部が好ましい。該無機顔料分散剤の使用量が上記範囲内にあることによって、十分な分散効果を得ることが可能となり、添加量に見合った効果を得ることが可能となり、経済的にも有利となり得る。
【００７６】
＜洗剤ビルダー＞
本発明の重合体、重合体組成物は、洗剤ビルダーとして用いられうる。洗剤ビルダーとしては、衣料用、食器用、住居用、毛髪用、身体用、歯磨き用、及び自動車用など、様々な用途の洗剤に添加されて使用されうる。
【００７７】
＜洗剤組成物＞
本発明の重合体組成物は、洗剤組成物にも添加しうる。
本発明の重合体組成物は、上述したポリオキシアルキレン系重合体を含むが、洗剤組成物における当該ポリオキシアルキレン系重合体の含有量は特に制限されない。ただし、優れたビルダー性能を発揮しうるという観点からは、ポリオキシアルキレン系重合体の含有量は、洗剤組成物の全量に対して、好ましくは０．１〜１５質量％であり、より好ましくは０．３〜１０質量％であり、さらに好ましくは０．５〜５質量％である。
洗剤用途で用いられる洗剤組成物には、通常、洗剤に用いられる界面活性剤や添加剤が含まれる。これらの界面活性剤や添加剤の具体的な形態は特に制限されず、洗剤分野において従来公知の知見が適宜参照されうる。また、上記洗剤組成物は、粉末洗剤組成物であってもよいし、液体洗剤組成物であってもよい。
界面活性剤は、アニオン性界面活性剤、ノニオン性界面活性剤、カチオン性界面活性剤および両性界面活性剤からなる群から選択される１種または２種以上である。２種以上が併用される場合、アニオン性界面活性剤とノニオン性界面活性剤との合計量は、界面活性剤の全量に対して５０質量％以上であることが好ましく、より好ましくは６０質量％以上であり、さらに好ましくは７０質量％以上であり、特に好ましくは８０質量％以上である。
アニオン性界面活性剤としては、アルキルベンゼンスルホン酸塩、アルキルエーテル硫酸塩、アルケニルエーテル硫酸塩、アルキル硫酸塩、アルケニル硫酸塩、α−オレフィンスルホン酸塩、α−スルホ脂肪酸またはエステル塩、アルカンスルホン酸塩、飽和脂肪酸塩、不飽和脂肪酸塩、アルキルエーテルカルボン酸塩、アルケニルエーテルカルボン酸塩、アミノ酸型界面活性剤、Ｎ−アシルアミノ酸型界面活性剤、アルキルリン酸エステルまたはその塩、アルケニルリン酸エステルまたはその塩等が好適である。これらのアニオン性界面活性剤におけるアルキル基、アルケニル基には、メチル基等のアルキル基が分岐していてもよい。
ノニオン性界面活性剤としては、ポリオキシアルキレンアルキルエーテル、ポリオキシアルキレンアルケニルエーテル、ポリオキシエチレンアルキルフェニルエーテル、高級脂肪酸アルカノールアミドまたはそのアルキレンオキサイド付加物、ショ糖脂肪酸エステル、アルキルグリコキシド、脂肪酸グリセリンモノエステル、アルキルアミンオキサイド等が好適である。これらのノニオン性界面活性剤におけるアルキル基、アルケニル基には、メチル基等のアルキル基が分岐していてもよい。
カチオン性界面活性剤としては、第４級アンモニウム塩等が好適である。また、両性界面活性剤としては、カルボキシル型両性界面活性剤、スルホベタイン型両性界面活性剤等が好適である。これらのカチオン性界面活性剤、両性界面活性剤におけるアルキル基、アルケニル基は、メチル基等のアルキル基が分岐していてもよい。
上記界面活性剤の配合割合は、通常、洗剤組成物の全量に対して１０〜６０質量％であり、好ましくは１５〜５０質量％であり、さらに好ましくは２０〜４５質量％であり、特に好ましくは２５〜４０質量％である。界面活性剤の配合割合が少なすぎると、十分な洗浄力を発揮できなくなる虞があり、界面活性剤の配合割合が多すぎると、経済性が低下する虞がある。
添加剤としては、アルカリビルダー、キレートビルダー、カルボキシメチルセルロースナトリウム等の汚染物質の再沈着を防止するための再付着防止剤、ベンゾトリアゾールやエチレン−チオ尿素等の汚れ抑制剤、ソイルリリース剤、色移り防止剤、柔軟剤、ｐＨ調節のためのアルカリ性物質、香料、可溶化剤、蛍光剤、着色剤、起泡剤、泡安定剤、つや出し剤、殺菌剤、漂白剤、漂白助剤、酵素、染料、溶媒等が好適である。また、粉末洗剤組成物の場合にはゼオライトを配合することが好ましい。
上記洗剤組成物は、本発明の重合体組成物に加えて、他の洗剤ビルダーを含んでもよい。他の洗剤ビルダーとしては、特に制限されないが、例えば、炭酸塩、炭酸水素塩、珪酸塩などのアルカリビルダーや、トリポリリン酸塩、ピロリン酸塩、ボウ硝、ニトリロトリ酢酸塩、エチレンジアミンテトラ酢酸塩、クエン酸塩、（メタ）アクリル酸の共重合体塩、アクリル酸−マレイン酸共重合体、フマル酸塩、ゼオライト等のキレートビルダー、カルボキシメチルセルロース等の多糖類のカルボキシル誘導体等が挙げられる。上記ビルダーに用いられる対塩としては、ナトリウム、カリウムなどのアルカリ金属、アンモニウム、アミン等が挙げられる。
上記添加剤と他の洗剤用ビルダーの合計の配合割合は、通常、洗浄剤組成物１００質量％に対して０．１〜５０質量％が好ましい。より好ましくは０．２〜４０質量％であり、さらに好ましくは０．３〜３５質量％であり、特に好ましくは０．４〜３０質量％であり、最も好ましくは０．５〜２０質量％以下である。添加剤／他の洗剤ビルダーの配合割合が０．１質量％未満であると、十分な洗剤性能を発揮できなくなる虞があり、５０質量％を超えると経済性が低下する虞がある。
なお、上記洗剤組成物の概念には、家庭用洗剤の合成洗剤、繊維工業その他の工業用洗剤、硬質表面洗浄剤のほか、その成分の１つの働きを高めた漂白洗剤等の特定の用途にのみ用いられる洗剤も含まれる。
上記洗剤組成物が液体洗剤組成物である場合、液体洗剤組成物に含まれる水分量は、通常、液体洗剤組成物の全量に対して０．１〜７５質量％であることが好ましく、より好ましくは０．２〜７０質量％であり、さらに好ましくは０．５〜６５質量％であり、さらにより好ましくは０．７〜６０質量％であり、特に好ましくは１〜５５質量％であり、最も好ましくは１．５〜５０質量％である。
上記洗剤組成物が液体洗剤組成物である場合、当該洗剤組成物は、カオリン濁度が２００ｍｇ／Ｌ以下であることが好ましく、より好ましくは１５０ｍｇ／Ｌ以下であり、さらに好ましくは１２０ｍｇ／Ｌ以下であり、特に好ましくは１００ｍｇ／Ｌ以下であり、最も好ましくは５０ｍｇ／Ｌ以下である。
また、本発明の重合体組成物を洗剤ビルダーとして液体洗剤組成物に添加する場合としない場合とでのカオリン濁度の変化（差）は、５００ｍｇ／Ｌ以下であることが好ましく、より好ましくは４００ｍｇ／Ｌ以下であり、さらに好ましくは３００ｍｇ／Ｌ以下であり、特に好ましくは２００ｍｇ／Ｌ以下であり、最も好ましくは１００ｍｇ／Ｌ以下である。カオリン濁度の値としては、以下の手法により測定される値を採用するものとする。
【００７８】
＜カオリン濁度の測定方法＞
厚さ１０ｍｍの５０ｍｍ角セルに均一に攪拌した試料（液体洗剤）を仕込み、気泡を除いた後、日本電色株式会社製ＮＤＨ２０００（商品名、濁度計）を用いて２５℃でのＴｕｂｉｄｉｔｙ（カオリン濁度：ｍｇ／Ｌ）を測定する。
上記洗浄剤組成物に配合することができる酵素としては、プロテアーゼ、リパーゼ、セルラーゼ等が好適である。中でも、アルカリ洗浄液中で活性が高いプロテアーゼ、アルカリリパーゼ及びアルカリセルラーゼが好ましい。
上記酵素の添加量は、洗浄剤組成物１００質量％に対して５質量％以下であることが好ましい。５質量％を超えると、洗浄力の向上が見られなくなり、経済性が低下するおそれがある。
上記洗剤組成物は、カルシウムイオンやマグネシウムイオンの濃度が高い硬水（例えば、１００ｍｇ／Ｌ以上）の地域中で使用しても、塩の析出が少なく、優れた洗浄効果を有する。この効果は、洗剤組成物が、ＬＡＳのようなアニオン界面活性剤を含む場合に特に顕著である。
【実施例】
【００７９】
以下に実施例を掲げて本発明をさらに詳細に説明するが、本発明はこれらの実施例のみに限定されるものではない。なお、特に断りのない限り、「部」は「質量部」を、「％」は「質量％」を意味するものとする。
また、本発明のポリオキシアルキレン系重合体の重量平均分子量、数平均分子量、石灰石鹸の分散性、未反応ポリオキシアルキレン化合物の定量ならびに重合体組成物および重合体水溶液の固形分量は、下記の方法に従って測定した。
【００８０】
＜重量平均分子量および数平均分子量の測定条件（ＧＰＣ）＞
装置：株式会社日立製作所製  Ｌ−７０００シリーズ
検出器：ＲＩ
カラム：昭和電工株式会社製  ＳＨＯＤＥＸ  Ａｓａｈｉｐａｋ  ＧＦ−３１０−ＨＱ，ＧＦ−７１０−ＨＱ，ＧＦ−１Ｇ  ７Ｂ
カラム温度：４０℃
流速：０．５ｍＬ／ｍｉｎ
検量線：創和科学株式会社製  ＰＯＬＹＥＴＨＹＬＥＮＧＬＹＣＯＬ  ＳＴＡＮＤＡＲＤ
溶離液：０．１Ｎ酢酸ナトリウム／アセトニトリル＝３／１（質量比）。
【００８１】
＜未反応ポリオキシアルキレン化合物の定量方法＞
重合体組成物中の未反応のポリオキシアルキレン化合物の定量は、以下の条件の高速クロマトグラフィーで行った。
高速液体クロマトグラフィー
測定装置：東ソー株式会社製  ８０２０シリーズ
カラム：株式会社資生堂製  ＣＡＰＣＥＬＬ  ＰＡＫ  Ｃ１  ＵＧ１２０
温度：４０．０℃
溶離液：１０ｍｍｏｌ／Ｌリン酸水素二ナトリウム・１２水和物水溶液
（リン酸でｐＨ７に調整）／アセトニトリル＝４５／５５（体積比）
流速：１．０ｍｌ／ｍｉｎ
検出器：ＲＩ、ＵＶ（検出波長２１５ｎｍ）。
【００８２】
＜重合体組成物の固形分測定方法＞
窒素雰囲気下、１３０℃に加熱したオーブンで重合体組成物（重合体組成物１．０ｇ＋水３．０ｇ）を１時間放置して乾燥処理した。乾燥前後の重量変化から、固形分（％）と、揮発成分（％）を算出した。
【００８３】
＜重合体組成物中の酸基含有不飽和単量体量の測定＞
酸基含有不飽和単量体量の測定は、下記表１の条件にて液体クロマトグラフィーを用いて行った。
測定装置：株式会社日立製作所製  Ｌ−７０００シリーズ
検出器：株式会社日立製作所製  ＵＶ検出器  Ｌ−７４００
カラム：株式会社昭和電工製  ＳＨＯＤＥＸ  ＲＳｐａｋ  ＤＥ−４１３
温度：４０．０℃
溶離液：０．１％リン酸水溶液
流速：１．０ｍｌ／ｍｉｎ。
【００８４】
＜重合体組成物中の疎水性基含有単量体量の測定＞
上記未反応ポリオキシアルキレン化合物と同様の方法で分析可能なものを除き、ガスクロマトグラフィーで分析した。
【００８５】
＜重合体の有する酸基量の分布の評価＞
下記条件のキャピラリー電気泳動測定により評価した。
電気泳動測定条件：
装置名：Ｐｈｏｔａｌ  ＯＴＳＵＫＡ  ＥＬＥＣＴＲＯＮＩＣＳ  ＣＡＰＩ−３３００
ＣＡＰＩＬＬＡＲＹ  ＥＬＥＣＴＲＯＰＨＯＲＥＳＩＳ  ＳＹＳＴＥＭ
カラム：大塚電子株式会社  ＧＬキャピラリー管７５μ×５０ｃｍ
電圧：１５ｋＶ
展開溶媒：５０ｍｍｏｌ／Ｌ  ４−ホウ酸ナトリウム水溶液
泳動時間：３０分
検出：ＵＶ２１０ｎｍ。
【００８６】
＜石灰石鹸の分散性（石灰石鹸の分散能）の評価方法＞
（１）１％ポリマー水溶液：1．５ｇと、１％オレイン酸ナトリウム水溶液：７．５ｇに純水を加えて７９．５ｇとした。
（２）ここに、６％塩化カルシウム／塩化マグネシウム（Ｃａ：Ｍｇ＝３：２ｍｏｌ比）水溶液（炭酸カルシウム換算）を０．５ｍｌ添加して、３０秒間攪拌した。
（３）光度電極により、水溶液の透過率を測定した。測定には、平沼産業製自動滴定装置（本体：ＣＯＭ−５５０、光度測定ユニット：Ｍ−５００）を用いた。
透過率を石灰石鹸の分散性とした。
【００８７】
＜合成例１＞
攪拌機（パドル翼）を備えた容量５００ｍＬのガラス製セパラブルフラスコに、ニューコール２３０５（株式会社日本乳化剤製；Ｃ１２−１３アルコールのエチレンオキサイド５モル付加物）８１．２ｇ、水酸化カリウム（以下、「ＫＯＨ」とも称する。）１６．８ｇを仕込み、窒素吹き込み、攪拌しながら、１２０℃まで昇温し、この状態を１時間維持することにより、反応系の脱水を行った。次に、還流冷却器を取り付け、６０℃まで降温し、塩化メタリル（以下、「ＭＬＣ」とも称する。）２７．０ｇを３０分かけて添加し、その後、５時間反応させた。ここに純水２００．０ｇを加え、１時間反応させた後、硫酸で中性とした。室温まで冷却後、この水溶液を５００ｍｌの分液ロートへ移し、分層するまで静置し、下層を取り除いた。残った上層を３００ｍｌのナスフラスコへ移し、ロータリーエバポレーターで脱溶媒した。析出してきた塩を濾過により取り除き、疎水単量体（１）を得た。
なお、反応の進行は、液体クロマトグラフィー、Ｈ１ＮＭＲにより、確認した。
【００８８】
＜合成例２＞
還流冷却器、攪拌機（パドル翼）を備えた容量５００ｍＬのガラス製セパラブルフラスコに、ｎ−ブチルアルコールを３７０．０ｇ、ＫＯＨを４．２７ｇ仕込み、攪拌しながら、９０℃まで昇温した。次に、アリルグリシジルエーテル（以下、「ＡＧＥ」とも称する。）５７．０ｇを３０分かけて添加し、その後、５時間反応させた。室温まで冷却後、硫酸で中性としてから、この溶液を１０００ｍｌのナスフラスコへ移し、ロータリーエバポレーターで脱溶媒した。ここに純水２００．０ｇを加え、この水溶液を５００ｍｌの分液ロートへ移し、分層するまで静置し、下層を取り除いた。残った上層を３００ｍｌのナスフラスコへ移し、ロータリーエバポレーターで脱溶媒した。析出してきた塩を濾過により取り除き、疎水単量体（２）を得た。
なお、反応の進行は、液体クロマトグラフィー、Ｈ１ＮＭＲにより、確認した。
【００８９】
＜合成例３＞
還流冷却器、攪拌機（パドル翼）を備えた容量５００ｍＬのガラス製セパラブルフラスコに、ＭＬＡ１を４６．４ｇ、ＫＯＨを２．０ｇ仕込み、攪拌しながら、９０℃まで昇温した。次に、ｎ−ブチルグリシジルエーテル（以下、「ＢＧＥ」とも称する。）５２．０ｇを３０分かけて添加し、その後、５時間反応させた。ここに純水２００．０ｇを加え、１時間反応させた後、硫酸で中性とした。室温まで冷却後、この水溶液を５００ｍｌの分液ロートへ移し、分層するまで静置し、下層を取り除いた。残った上層を３００ｍｌのナスフラスコへ移し、ロータリーエバポレーターで脱溶媒した。析出してきた塩を濾過により取り除き、疎水単量体（３）を得た。
なお、反応の進行は、液体クロマトグラフィー、Ｈ１ＮＭＲにより、確認した。
【００９０】
＜実施例１＞
攪拌機（パドル翼）を備えた容量５００ｍＬのガラス製セパラブルフラスコに、イソプレノールのエチレンオキサイド５０モル付加物（以下、ＩＰＮ５０と称す。）８７．６ｇを仕込み、窒素吹き込み、攪拌しながら、１２０℃まで昇温し、この状態を１時間維持することにより、反応系の脱水を行った。次に、還流冷却器を取り付け、９０℃まで降温し、１００％アクリル酸（以下、１００％ＡＡと称す。）１０．３ｇ、アクリル酸ｎ−ブチル（以下、ＢＡと称す。）５．２ｇ、重合開始剤としてジメチル２，２’−アゾビス（２−メチルプロピオネート）（以下、「Ｖ６０１」とも称する。）の６０％イソプロパノール溶液２．６ｇを、それぞれ別々のノズルより滴下した。各液の滴下時間は、Ｖ６０１は２２０分間、ＡＡとＢＡはＶ６０１滴下開始５分後より２１０分間とした。また、滴下速度は一定とし、各液の滴下は連続的に行った。
ＡＡの滴下終了後、さらに６０分間、上記反応液を９０℃に保持（熟成）して重合を終了した。重合終了後、重合反応液を攪拌、放冷しながら、純水２５．４ｇを加え、重合反応液を希釈した。
このようにして、固形分濃度８０質量％の重合体（１）の水溶液（重合体組成物（１））を得た。
重合体（１）の分子量を測定した結果、重量平均分子量８８，０００であった。
【００９１】
＜実施例２＞
攪拌機（パドル翼）を備えた容量５００ｍＬのガラス製セパラブルフラスコに、ＩＰＮ５０を８７．６ｇ仕込み、窒素吹き込み、攪拌しながら、１２０℃まで昇温し、この状態を１時間維持することにより、反応系の脱水を行った。次に、還流冷却器を取り付け、９０℃まで降温し、１００％ＡＡ１０．３ｇ、疎水単量体（１）５．２ｇ、Ｖ６０１の６０％イソプロパノール溶液２．６ｇを、それぞれ別々のノズルより滴下した。各液の滴下時間は、Ｖ６０１は２２０分間、ＡＡと疎水単量体（１）はＶ６０１滴下開始５分後より２１０分間とした。また、滴下速度は一定とし、各液の滴下は連続的に行った。
ＡＡの滴下終了後、さらに６０分間、上記反応液を９０℃に保持（熟成）して重合を終了した。重合終了後、重合反応液を攪拌、放冷しながら、純水２５．４ｇを加え、重合反応液を希釈した。
このようにして、固形分濃度８０質量％の重合体（２）の水溶液（重合体組成物（２））を得た。
重合体（２）の分子量を測定した結果、重量平均分子量５５，０００であった。
【００９２】
＜実施例３＞
攪拌機（パドル翼）を備えた容量５００ｍＬのガラス製セパラブルフラスコに、ＩＰＮ５０を６１．８ｇ仕込み、窒素吹き込み、攪拌しながら、１２０℃まで昇温し、この状態を１時間維持することにより、反応系の脱水を行った。次に、還流冷却器を取り付け、９０℃まで降温し、１００％ＡＡ１１．６ｇ、疎水単量体（２）３．９ｇ、Ｖ６０１の６０％イソプロパノール溶液２．６ｇを、それぞれ別々のノズルより滴下した。各液の滴下時間は、Ｖ６０１は２２０分間、ＡＡと疎水単量体（２）はＶ６０１滴下開始５分後より２１０分間とした。また、滴下速度は一定とし、各液の滴下は連続的に行った。
ＡＡの滴下終了後、さらに６０分間、上記反応液を９０℃に保持（熟成）して重合を終了した。重合終了後、重合反応液を攪拌、放冷しながら、純水１８．８ｇを加え、重合反応液を希釈した。
このようにして、固形分濃度８０質量％の重合体（３）の水溶液（重合体組成物（３））を得た。
重合体（３）の分子量を測定した結果、重量平均分子量６２，０００であった。
【００９３】
＜比較例１＞
攪拌機（パドル翼）を備えた容量５００ｍＬのガラス製セパラブルフラスコに、ＩＰＮ５０を３５０．８ｇ仕込み、窒素吹き込み、攪拌しながら、１２０℃まで昇温し、この状態を１時間維持することにより、反応系の脱水を行った。次に、還流冷却器を取り付け、１３５℃まで降温し、１００％ＡＡを６５．８ｇ、ＢＡを２１．９ｇ、重合開始剤としてＰＢＤ ４．３９ｇを、それぞれ別々のノズルより滴下した。各液の滴下時間は、ＰＢＤは２２０分間、ＡＡとＢＡはＰＢＤ滴下開始２０分後より２１０分間とした。また、滴下速度は一定とし、各液の滴下は連続的に行った。
ＡＡとＢＡの滴下終了後、さらに６０分間、上記反応液を１３５℃に保持（熟成）して重合を終了した。重合終了後、重合反応液を攪拌、放冷しながら、純水７４．３ｇを加え、重合反応液を希釈した。このようにして、固形分濃度８０質量％の比較重合体（１）を得たが、激しく増粘し、ゲル化していた。
【００９４】
＜比較例２＞
攪拌機（パドル翼）、還流冷却器を備えた容量１０００ｍＬのガラス製セパラブルフラスコに、ＩＰＮ５０を３５０．８ｇ、および純水１２５．０ｇを仕込み、攪拌しながら、９０℃まで昇温した。次に、８０％アクリル酸（以下、「８０％ＡＡ」と称す。）８２．３ｇ、ＢＡを２１．９ｇ、重合開始剤として過硫酸ナトリウムの１５％水溶液（以下、「１５％ＮａＰＳ」と称す。）４１．３ｇを、それぞれ別々のノズルより滴下した。各液の滴下時間は、８０％ＡＡとＢＡは１８０分間、１５％ＮａＰＳは２１０分間とした。また、滴下速度は一定とし、各液の滴下は連続的に行った。
８０％ＡＡの滴下終了後、さらに６０分間、上記反応液を９０℃に保持（熟成）して重合を終了した。このようにして、固形分濃度８０質量％の比較重合体（２）を得たが、激しく増粘し、不溶性物質が生成した。
【００９５】
＜実施例４＞
重合体（１）〜（３）、比較重合体（１）、（２）の高硬度下での石灰石鹸の分散性を上記評価方法に従って評価した。結果を表１に示した。なお、比較重合体（１）、（２）は１％水溶液とする際に不溶解分があったが、そのまま使用した。
【００９６】
【表１】
2010209134.tif 000013
【００９７】
表１に示す結果から、本発明の重合体は、従来の重合体と比較して、優れた石灰石鹸の分散性を有していることが示された。
従って、本発明の重合体組成物を洗剤ビルダーとして用いると、風呂の残り湯を用いて洗浄しても石灰石鹸の繊維への沈着が効果的に防止されうることが期待される。